(57)【要約】【課題】塗装密着性を高めるホットスタンプ鋼材の製造方法を提供する。【解決手段】本実施形態のホットスタンプ鋼材の製造方法は、鋼板を準備する工程と、鋼板に対して、Ａｌを含有する溶融亜鉛めっき浴を利用した溶融亜鉛めっき処理を実施する工程と、溶融亜鉛めっき処理された鋼板の表面を研削する工程と、表面を研削された鋼板をＡc3点〜９５０℃に加熱した後、金型を用いて鋼板をプレスしながら焼入れしてホットスタンプ鋼材を成形する工程とを備える。【選択図】図４
2015094006.tif 000002
【特許請求の範囲】
【請求項１】
質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する鋼板を準備する工程と、
前記鋼板に対して、Ａｌを含有する溶融亜鉛めっき浴を利用した溶融亜鉛めっき処理を実施する工程と、
前記溶融亜鉛めっき処理された前記鋼板の表面を研削する工程と、
前記表面を研削された前記鋼板をＡc3点〜９５０℃に加熱した後、金型を用いて前記鋼板をプレスしながら焼入れしてホットスタンプ鋼材を成形する工程とを備える、ホットスタンプ鋼材の製造方法。
【請求項２】
請求項１に記載のホットスタンプ鋼材の製造方法であって、
前記溶融亜鉛めっき処理をする工程は、前記溶融亜鉛めっき処理された前記鋼板を加熱して合金化処理を実施する工程を含む、ホットスタンプ鋼材の製造方法。
【請求項３】
請求項１又は請求項２に記載のホットスタンプ鋼材の製造方法であってさらに、
前記表面を研削した後であって前記ホットスタンプ鋼材を成形する前に、前記溶融亜鉛めっき処理された前記鋼板の表面に防錆油膜を形成する工程を備える、ホットスタンプ鋼材の製造方法。
【請求項４】
請求項３に記載のホットスタンプ鋼材の製造方法であってさらに、
前記防錆油膜が形成された前記鋼板に対してブランキング加工を実施する工程を備え、
前記ホットスタンプ鋼材を成形する工程では、前記ブランキング加工が実施されたホットスタンプ用鋼板を利用する、ホットスタンプ鋼材の製造方法。
【請求項５】
質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する鋼板を準備する工程と、
前記鋼板に対して、Ａｌを含有する溶融亜鉛めっき浴を利用した溶融亜鉛めっき処理を実施する工程と、
前記溶融亜鉛めっき処理された前記鋼板の表面を研削する工程とを備える、ホットスタンプ用鋼板の製造方法。
【請求項６】
請求項５に記載のホットスタンプ用鋼板の製造方法であって、
前記溶融亜鉛めっき処理をする工程は、前記溶融亜鉛めっき処理された前記鋼板を加熱して合金化処理を実施する工程を含む、ホットスタンプ用鋼板の製造方法。
【請求項７】
請求項５又は請求項６に記載のホットスタンプ用鋼板の製造方法であってさらに、
前記表面を研削した後、前記鋼板の表面に防錆油膜を形成する工程を備える、ホットスタンプ用鋼板の製造方法。
【請求項８】
質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する母材と、
前記母材上に形成され、溶融亜鉛めっき層及び合金化溶融亜鉛めっき層のいずれかであるめっき層とを備え、
前記めっき層の表面から０．１μｍ深さまでの表層における、式（１）で定義される平均Ａｌ濃度ＣAlが１．００％以下である、ホットスタンプ用鋼板。
ＣAl＝Ａｌ／（Ｏ＋Ｚｎ＋Ｆｅ＋Ｍｎ＋Ｓｉ＋Ａｌ）×１００  （１）
ここで、式（１）中の各元素記号には、前記表層における対応する元素の平均濃度（質量％）が代入される。
【発明の詳細な説明】
【技術分野】
【０００１】
本発明は、鋼材の製造方法に関し、さらに詳しくは、ホットスタンプを利用したホットスタンプ鋼材の製造方法に関する。
【背景技術】
【０００２】
自動車等に用いられる構造部材を高強度にするために、ホットスタンプにより構造部材を製造する場合がある。ホットスタンプでは、Ａc3点以上に加熱された鋼板を、金型でプレスしつつ、金型で鋼板を急冷する。つまり、ホットスタンプでは、プレスと焼入れとを同時に行う。ホットスタンプにより、形状精度が高く、高強度の構造部材を製造できる。
【０００３】
鋼板に対してホットスタンプを実施した場合、鋼板表面に鉄酸化物が形成される。鉄酸化物は鋼板の塗装密着性を低下する。つまり、鉄酸化物が形成された場合、鋼板表面を塗装しても、塗膜が剥離しやすい。
【０００４】
特開２００３−７３７７４号公報（特許文献１）及び特開２００３−１２９２０９号公報（特許文献２）及び特開２００３−１２６９２１号公報（特許文献３）は、塗装密着性を改善する技術を提案する。
【０００５】
特許文献１〜特許文献３では、ホットスタンプ用鋼板として、溶融亜鉛めっき鋼板又は合金化溶融亜鉛めっき鋼板を利用する。溶融亜鉛めっき鋼板又は合金化溶融亜鉛めっき鋼板をホットスタンプに利用することにより、鉄酸化物が表面に形成されることなく、構造部材を成形できる。
【先行技術文献】
【特許文献】
【０００６】
【特許文献１】特開２００３−７３７７４号公報
【特許文献２】特開２００３−１２９２０９号公報
【特許文献３】特開２００３−１２６９２１号公報
【発明の概要】
【発明が解決しようとする課題】
【０００７】
しかしながら、溶融亜鉛めっき鋼板又は合金化溶融亜鉛めっき鋼板をホットスタンプに利用した場合、りん酸塩処理により形成されるりん酸塩皮膜が付着しにくい（つまり、りん酸塩処理性が低い）場合がある。特に、ホットスタンプ工程において、通電加熱又は誘導加熱により鋼板をＡc3点以上に急速に加熱した後、速やかにプレス成形を行う場合、りん酸塩処理性が低下する。この場合、塗装密着性も低下する。
【０００８】
本発明の目的は、塗装密着性を高めるホットスタンプ鋼材の製造方法を提供することである。
【課題を解決するための手段】
【０００９】
本実施の形態によるホットスタンプ鋼材の製造方法は、質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する鋼板を準備する工程と、鋼板に対して、Ａｌを含有する溶融亜鉛めっき浴を利用した溶融亜鉛めっき処理を実施する工程と、溶融亜鉛めっき処理された鋼板の表面を研削する工程と、冷間圧延後の鋼板をＡc3点〜９５０℃に加熱した後、金型を用いて鋼板をプレスしながら焼入れしてホットスタンプ鋼材を成形する工程とを備える。
【発明の効果】
【００１０】
本実施形態によるホットスタンプ鋼材の製造方法により製造されたホットスタンプ鋼材では、塗装密着性が高まる。
【図面の簡単な説明】
【００１１】
【図１】図１は、溶融亜鉛めっき処理後に冷間圧延を実施することなくホットスタンプを実施した鋼材に対してりん酸塩処理を実施した場合の鋼材表面のＢＳＥ像（倍率１０００倍）である。
【図２】図２は、溶融亜鉛めっき処理し、０．５ｇ／ｍ2の研削量で鋼板の表面を研削し、さらに、ホットスタンプを実施した鋼材に対してりん酸塩処理を実施した場合の鋼材表面のＢＳＥ像（倍率１０００倍）である。
【図３】図３は、表面研削を実施することなく従来通り製造されたホットスタンプ用鋼板の表面のＳＥＭ像（倍率３００倍）である。
【図４】図４は、表面研削（０．５ｇ／ｍ2）を実施して製造されたホットスタンプ用鋼板の表面のＳＥＭ像（倍率３００倍）である。
【発明を実施するための形態】
【００１２】
以下、図面を参照して、本発明の実施の形態を詳しく説明する。図中同一又は相当部分には同一符号を付してその説明は繰り返さない。
【００１３】
本発明者らは、ホットスタンプ鋼材の塗装密着性に関して調査及び検討を行った。その結果、本発明者らは次の知見を得た。
【００１４】
溶融亜鉛めっき処理に利用される溶融亜鉛めっき浴（以下、単にめっき浴という）には、Ａｌが含有される。めっき浴の温度は４４０〜４８０℃程度であり、高温である。このような高温下でＦｅとＺｎとが接触すると、ＦｅとＺｎとが継続的に合金化して、ドロスが発生する。めっき浴にＡｌが含有されれば、ＦｅとＺｎとが反応する前に、ＦｅとＡｌとが反応するため、ドロスの発生が抑制される。そのため、通常、溶融亜鉛めっき浴にはＡｌが含有される。
【００１５】
溶融亜鉛めっき浴にＡｌが含有されるため、溶融亜鉛めっき鋼板のめっき層にもＡｌが含有される。めっき層中のＡｌは拡散してめっき層の表層に移動して、Ａｌ酸化膜を形成する。Ａｌ酸化膜はリン酸に溶解しないため、リン酸塩（リン酸亜鉛、リン酸マンガン等）との反応が阻害される。そのため、Ａｌ酸化膜が形成された領域では、りん酸塩皮膜が形成されにくい。つまり、Ａｌ酸化膜が形成された領域は、りん酸塩処理性が低い。
【００１６】
そこで、本実施形態では、ホットスタンプ用鋼板を製造した後、ホットスタンプを実施する前に、ホットスタンプ用鋼板の表面を研削する。以下、鋼板の表面を研削することを、「表面研削」という。
【００１７】
この場合、ホットスタンプ用鋼板の表層に形成されたＡｌ酸化膜の一部は、表面研削により表層から剥離する。さらに、剥離しなかったＡｌ酸化膜は、表面研削により破壊される。Ａｌ酸化膜が剥離又は破壊されたホットスタンプ用鋼板を用いた場合、ホットスタンプ後のホットスタンプ鋼材のりん酸塩処理性が高まる。その結果、ホットスタンプ鋼材の塗装密着性が高まる。
【００１８】
以上の知見に基づいて完成した本実施形態のホットスタンプ鋼材の製造方法は、質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する鋼板を準備する工程と、鋼板に対して、Ａｌを含有する溶融亜鉛めっき浴を利用した溶融亜鉛めっき処理を実施する工程と、溶融亜鉛めっき処理された鋼板の表面を研削する工程と、表面を研削された鋼板をＡc3点〜９５０℃に加熱した後、金型を用いて鋼板をプレスしながら焼入れしてホットスタンプ鋼材を成形する工程とを備える。
【００１９】
この場合、表面研削により、ホットスタンプ用鋼板の表層に形成されたＡｌ酸化膜が剥離又は破壊される。そのため、ホットスタンプ鋼材のりん酸塩処理性及び塗装密着性が高まる。
【００２０】
上記溶融亜鉛めっき処理をする工程では、溶融亜鉛めっき処理された鋼板を加熱して合金化処理を実施してもよい。
【００２１】
この場合、ホットスタンプ用鋼板として、合金化溶融亜鉛めっき鋼板を利用できる。合金化溶融亜鉛めっき鋼板であっても、上述の効果が得られる。
【００２２】
上記製造方法はさらに、鋼板の表面を研削した後であってホットスタンプ鋼材を成形する前に、溶融亜鉛めっき処理された鋼板の表面に防錆油膜を形成する工程を備えてもよい。
【００２３】
冷間圧延後、ホットスタンプを実施するまでの間の期間が長い場合に、ホットスタンプ用鋼板の表面に錆が発生するのを抑制できる。
【００２４】
上記製造方法はさらに、防錆油膜が形成された鋼板に対してブランキング加工を実施する工程を備えてもよい。この場合、ホットスタンプ鋼材を成形する工程では、ブランキング加工が実施されたホットスタンプ用鋼板を利用する。
【００２５】
本実施の形態によるホットスタンプ用鋼板の製造方法は、質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する鋼板を準備する工程と、鋼板に対して、Ａｌを含有する溶融亜鉛めっき浴を利用した溶融亜鉛めっき処理を実施する工程と、溶融亜鉛めっき処理された鋼板の表面を研削する工程とを備える。
【００２６】
この場合、表面研削により、ホットスタンプ用鋼板の表層に形成されたＡｌ酸化膜が剥離又は破壊される。そのため、後工程のホットスタンプにより製造されたホットスタンプ鋼材のりん酸塩処理性及び塗装密着性が高まる。
【００２７】
本実施の形態によるホットスタンプ用鋼板は、母材と、溶融亜鉛めっき層及び合金化溶融亜鉛めっき層のいずれかであるめっき層とを備える。母材は、質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する。めっき層は、溶融亜鉛めっき層及び合金化溶融亜鉛めっき層のいずれかであり、母材上に形成される。めっき層の表面から０．１μｍ深さまでの表層における、式（１）で定義される平均Ａｌ濃度ＣAlが１．００％以下である。
ＣAl＝Ａｌ／（Ｏ＋Ｚｎ＋Ｆｅ＋Ｍｎ＋Ｓｉ＋Ａｌ）×１００  （１）
ここで、式（１）中の各元素記号には、表層中における対応する元素の平均濃度（質量％）が代入される。
【００２８】
上述のとおり、ここでいうめっき層は、溶融亜鉛めっき層及び合金化溶融亜鉛めっき層のいずれかである。
【００２９】
この場合、表面研削により、ホットスタンプ用鋼板の表層のＡｌ酸化膜は少なくなっている。そのため、後工程のホットスタンプにより製造されたホットスタンプ鋼材のりん酸塩処理性及び塗装密着性が高まる。
【００３０】
以下、上述のホットスタンプ鋼材及びホットスタンプ用鋼板の製造方法について詳述する。
【００３１】
［製造工程］
本実施形態によるホットスタンプ鋼材の製造方法は、準備工程と、溶融亜鉛めっき処理工程と、表面研削工程と、ホットスタンプ工程とを備える。以下、各工程について詳述する。
【００３２】
［準備工程］
初めに、鋼板を準備する。鋼板は、次の化学組成を有する。以下、元素に関する「％」は、質量％を意味する。
【００３３】
Ｃ：０．０５〜０．４％
炭素（Ｃ）は、ホットスタンプ後の鋼材の強度を高める。Ｃ含有量が低すぎれば、上記効果が得られない。一方、Ｃ含有量が高すぎれば、ホットスタンプ後の強度は高くなるが、鋼板の靭性が低下する。すなわち所望の強度と靱性が得られるようＣ量は調整されればよい。その際に好ましいＣ含有量は、０．０５〜０．４％である。Ｃ含有量の好ましい下限は０．１０％である。Ｃ含有量の好ましい上限は０．３５％である。
【００３４】
Ｓｉ：０．５％以下
シリコン（Ｓｉ）は一般的に鋼の脱酸目的で使用されることが多く、その場合不可避的に含有される。しかしながら、Ｓｉ含有量が高すぎれば、ホットスタンプにおける加熱中に鋼中のＳｉが拡散し、鋼板表面に酸化物を形成する。酸化物はりん酸塩処理性を低下し得る。Ｓｉはさらに、鋼板のＡc3点を上昇させる働きがあり、Ａc3点が上昇するとホットスタンプ時の加熱温度が、Ｚｎめっきの蒸発温度を超えてしまう。したがって、Ｓｉ含有量は０．５％以下である。好ましいＳｉ含有量の上限は０．３％である。Ｓｉ含有量の好ましい下限は、求められる脱酸レベルによるが、０．０５％である。
【００３５】
Ｍｎ：０．５〜２．５％
マンガン（Ｍｎ）は、焼入れ性を高め、ホットスタンプ後の鋼材の強度を高める。Ｍｎ含有量が低すぎれば、その効果が得られない。一方、Ｍｎ含有量が高すぎれば、その効果が飽和する。したがって、Ｍｎ含有量は０．５〜２．５％である。Ｍｎ含有量の好ましい下限は０．６％である。Ｍｎ含有量の好ましい上限は２．４％である。
【００３６】
Ｐ：０．０３％以下
りん（Ｐ）は鋼中に含まれる不純物である。Ｐは粒界に偏析して鋼の靭性を低下し、耐遅れ破壊性を低下する。したがって、Ｐ含有量はなるべく低い方が好ましい。Ｐ含有量は０．０３％以下である。
【００３７】
Ｓ：０．０１％以下
硫黄（Ｓ）は鋼中に含まれる不純物である。Ｓは硫化物を形成して鋼の靭性を低下し、耐遅れ破壊性を低下する。したがって、Ｓ含有量はなるべく低い方が好ましい。Ｓ含有量は０．０１％以下である。
【００３８】
ｓｏｌ．Ａｌ：０．１％以下
アルミニウム（Ａｌ）は一般的に鋼の脱酸目的で使用されることが多く、その場合不可避的に含有される。Ａｌは鋼を脱酸する。一方、Ａｌ含有量が高すぎれば、脱酸は十分となるが、Ａｌ含有量が高すぎればさらに、鋼板のＡc3点が上昇して、ホットスタンプ時の必要な加熱温度がＺｎめっきの蒸発温度を超える。したがって、Ａｌ含有量は０．１％以下である。Ａｌ含有量の好ましい上限は０．０５％である。Ａｌ含有量の好ましい下限は０．０１％である。本明細書におけるＡｌ含有量は、ｓｏｌ．Ａｌ（酸可溶Ａｌ）の含有量を意味する。
【００３９】
Ｎ：０．０１％以下
窒素（Ｎ）は鋼中に不可避的に含まれる不純物である。Ｎは窒化物を形成して鋼の靭性を低下する。Ｎはさらに、Ｂが含有される場合、Ｂと結合して固溶Ｂ量を減らす。その結果、焼入れ性が低下する。したがって、Ｎ含有量はなるべく低い方が好ましい。Ｎ含有量は０．０１％以下である。
【００４０】
本実施形態の鋼板の化学組成の残部はＦｅ及び不純物からなる。本明細書において、不純物とは、鉄鋼材料を工業的に製造する際に、原料としての鉱石、スクラップ、または製造環境などから混入するものを意味する。  
【００４１】
本実施形態による鋼板はさらに、Ｂ及びＴｉを含有してもよい。
【００４２】
Ｂ：０〜０．００５％
ボロン（Ｂ）は任意元素であり、含有されなくてもよい。含有される場合、Ｂは鋼の焼入れ性を高め、ホットスタンプ後の鋼材の強度を高める。しかしながら、Ｂ含有量が高すぎれば、その効果が飽和する。したがって、Ｂ含有量は、０〜０．００５％である。Ｂ含有量の好ましい下限は０．０００１％である。
【００４３】
Ｔｉ：０〜０．１％
チタン（Ｔｉ）は任意元素であり、含有されなくてもよい。含有される場合、ＴｉはＮと結合して窒化物を形成する。そのため、ＢとＮとの結合が抑制され、ＢＮ形成による焼入れ性の低下を抑制できる。しかしながら、Ｔｉ含有量が高すぎれば、上記効果が飽和し、さらに、Ｔｉ窒化物が過剰に析出して鋼の靭性が低下する。したがって、Ｔｉ含有量は０〜０．１％である。Ｔｉはそのピン止め効果により、ホットスタンプ加熱時のオーステナイト粒径を微細化し、それにより鋼材の靱性等を高める。Ｔｉ含有量の好ましい下限は０．０１％である。
【００４４】
本実施形態による鋼板はさらに、Ｃｒ及びＭｏからなる群から選択される１種以上を含有する。これらの元素は任意元素であり、鋼の焼入れ性を高める。
【００４５】
Ｃｒ：０〜０．５％
クロム（Ｃｒ）は任意元素であり、含有されなくてもよい。含有される場合、Ｃｒは鋼の焼入れ性を高める。しかしながら、Ｃｒ含有量が高すぎれば、Ｃｒ炭化物が形成され、ホットスタンプの加熱時に炭化物が溶解しにくくなる。そのためオーステナイト化が進行しにくくなり、焼き入れ性が低下する。したがって、Ｃｒ含有量は０〜０．５％である。Ｃｒ含有量の好ましい下限は０．１％である。
【００４６】
Ｍｏ：０〜０．５％
モリブデン（Ｍｏ）は任意元素であり、含有されなくてもよい。含有される場合、Ｍｏは鋼の焼入れ性を高める。しかしながら、Ｍｏ含有量が高すぎれば、上記効果が飽和する。したがって、Ｍｏ含有量は０〜０．５％である。Ｍｏ含有量の好ましい下限は０．０５％である。
【００４７】
本実施形態による鋼板素材はさらに、Ｎｂ及びＮｉからなる群から選択される１種以上を含有してもよい。これらの元素は任意元素であり、鋼の靭性を高める。
【００４８】
Ｎｂ：０〜０．１％
ニオブ（Ｎｂ）は任意元素であり、含有されなくてもよい。含有される場合、Ｎｂは炭化物を形成して、ホットスタンプ時に結晶粒を微細化する。細粒化により、鋼の靭性が高まる。しかしながらＮｂ含有量が高すぎれば、上記効果が飽和する。Ｎｂ含有量が高すぎればさらに、焼入れ性が低下する。したがって、Ｎｂ含有量は０〜０．１％である。Ｎｂ含有量の好ましい下限は０．０２％である。
【００４９】
Ｎｉ：０〜１．０％
ニッケル（Ｎｉ）は任意元素であり、含有されなくてもよい。含有される場合、Ｎｉは鋼の靭性を高める。Ｎｉはさらに、ホットスタンプでの加熱時に、溶融Ｚｎに起因した脆化を抑制する。しかしながら、Ｎｉ含有量が高すぎれば、上記効果が飽和する。したがって、Ｎｉ含有量は０〜１．０％である。Ｎｉ含有量の好ましい下限は０．１％である。
【００５０】
上述の化学組成を有する鋼板素材は、次の方法で製造される。上述の化学組成を有する溶鋼を製造する。製造された溶鋼を用いて、鋳造法によりスラブを製造する。製造された溶鋼を用いて、造塊法によりインゴットを製造してもよい。製造されたスラブ又はインゴットを熱間圧延して鋼板素材（熱延鋼板）を製造する。必要に応じて、熱延鋼板に対して酸洗処理を実施し、酸洗処理後の熱延鋼板に対して冷間圧延を実施して鋼板素材（冷延鋼板）としてもよい。
【００５１】
［溶融亜鉛めっき処理］
上記鋼板に対して、溶融亜鉛めっき処理を実施する。具体的には、鋼板をめっき浴（溶融亜鉛めっき浴）に浸漬して鋼板表面にめっきを付着させる。めっきが付着した鋼板をめっき浴から引きあげる。好ましくは、鋼板表面のめっき付着量を調整して２０〜１００ｇ／ｍ2にする。鋼板の引き上げ速度や、ワイピングのガスの流量を調整することにより、めっき付着量を調整できる。めっき付着量のさらに好ましい下限は２５ｇ／ｍ2である。めっき付着量のさらに好ましい上限は８０ｇ／ｍ2である。
【００５２】
溶融亜鉛めっき浴中のＡｌ濃度は特に限定されない。好ましいＡｌ濃度は、０．１０〜０．２５質量％である。めっき浴中のＡｌ濃度が低すぎれば、ＦｅＡｌ合金相の形成が不十分となり、めっき皮膜が不均一に形成される。Ａｌ濃度が低すぎればさらに、鋼板中のＦｅがめっき浴中に溶出する。溶出されたＦｅはドロスを生成する。Ａｌ濃度が高すぎれば、めっき皮膜中のＦｅＡｌ層が過剰に厚く形成される。後述する合金化処理を実施する場合、ＦｅＡｌ層が厚すぎれば、反応速度が遅くなり生産性が低下する。したがって、めっき浴中の好ましいＡｌ濃度は０．１０〜０．２５％である。Ａｌ濃度のさらに好ましい上限は０．２０％である。
【００５３】
［表面研削工程］
溶融亜鉛めっき処理後の鋼板の表面を研削する（表面研削）。表面研削は種々の方法で実施できる。例えば、ワイヤブラシを用いて表面研削を実施する。具体的には、一対のワイヤブラシロールを準備する。各ワイヤブラシロールを回転させ、その間に鋼板を通す。このとき、鋼板表面がワイヤブラシロールと接触し、研削される。
【００５４】
他の方法により表面研削を実施してもよい。例えば、ワイヤブラシロールに代えて、一対の弾性砥石ロールを用いてもよい。弾性砥石ロールは、表面に弾性砥石が敷設されたロールである。弾性砥石は例えば、砥粒入りナイロンブラシ、砥粒を含浸させた不織布ロール等である。
【００５５】
以上の工程により、本実施形態のホットスタンプ用鋼板が製造される。
【００５６】
本実施形態では、表面研削を実施してホットスタンプ用鋼板を製造する。この場合、表面研削によりホットスタンプ用鋼板の表層のＡｌ酸化膜が破壊され、その一部が剥離する。そのため、ホットスタンプ後の鋼材のりん酸塩処理性が高まり、塗装密着性が高まる。
【００５７】
図１は、溶融亜鉛めっき処理後に冷間圧延を実施することなくホットスタンプを実施した鋼材に対してりん酸塩処理を実施した場合の鋼材表面の反射電子像（倍率１０００倍）である。図２は、溶融亜鉛めっき処理後に０．５ｇ／ｍ2の研削量で表面研削を実施して、さらにホットスタンプを実施した鋼材に対してりん酸塩処理を実施した場合の鋼材表面の反射電子像（倍率１０００倍）である。
【００５８】
図１及び図２を参照して、冷間圧延を実施しなかった鋼材表面（図１）では、りん酸塩皮膜２０が形成されていない領域１０（画像中で白色の領域）が認められる。一方、０．５ｇ／ｍ2の研削量で表面研削を実施した鋼材表面（図２）では、ほぼ全領域にわたってりん酸塩皮膜２０が形成されている。
【００５９】
以上のとおり、表面研削を実施すれば、ホットスタンプ後の鋼材のりん酸塩処理性が高まる。図３は、表面研削が実施されず、従来通り製造されたホットスタンプ用鋼板の表面のＳＥＭ像（倍率３００倍）である。図４は、本実施形態による０．５ｇ／ｍ2の表面研削を実施して製造されたホットスタンプ用鋼板の表面のＳＥＭ像（倍率３００倍）である。
【００６０】
従来法で製造されたホットスタンプ用鋼板の表面（図３）は粗く、凹凸を有する領域（凹凸領域）４０が広く存在する。
【００６１】
これに対して、表面研削が実施されたホットスタンプ用鋼板の表面（図４）では、切削により形成された平坦領域５０が広く存在し、表面中の凹凸領域４０の割合が少なくなっている。
【００６２】
以上のことから、本実施形態の製造方法は、次の理由によりホットスタンプ後の鋼材のりん酸塩処理性を高めると考えられる。ホットスタンプ用鋼板の表層部分のＡｌ酸化膜の多くは、表面研削により表層から剥離する。表面研削はさらに、鋼板のめっき層の表層部分に多数の研削傷を形成する。研削傷により、表面に残存するＡｌ酸化膜が破壊及び分断される。その結果、ホットスタンプ後の鋼材のりん酸塩処理性が高まり、塗装密着性が高まる。
【００６３】
好ましくは、表面研削による研削量は０．１ｇ／ｍ2以上である。ここで、研削量（ｇ／ｍ2）は次の式で定義される。
研削量＝（Ｍ１−Ｍ０）／Ｓ０
式中のＭ０には研削前の鋼板重量（ｇ）、Ｍ１には研削後の鋼板重量（ｇ）、Ｓ０には、鋼板の表面のうち、研削される表面の面積（ｍ2）が代入される。
【００６４】
表面研削による研削量が０．１ｇ／ｍ2以上であれば、ホットスタンプ用鋼板の表層のＡｌ酸化膜が十分に剥離又は破壊される。
【００６５】
［ホットスタンプ用鋼板の表層について］
以上の製造工程により製造されたホットスタンプ用鋼板は、板材である母材と、母材上に形成されるめっき層とを備える。母材は、上記鋼板と同じ化学組成を有する。めっき層は溶融亜鉛めっき層である。表面研削によりＡｌ酸化膜の一部が剥離することにより、めっき層の表層におけるＡｌ濃度は低減されている。さらに、めっき層の表層に残存するＡｌ酸化物は、強圧下の冷間圧延で形成されたクラックにより破壊及び分断されている。
【００６６】
具体的には、ホットスタンプ用鋼板のめっき層の表面から０．１μｍ深さまでの領域（以下、この領域を「表層」という）における、式（１）で定義される平均Ａｌ濃度ＣAlが１．００％以下である。
ＣAl＝Ａｌ／（Ｏ＋Ｚｎ＋Ｆｅ＋Ｍｎ＋Ｓｉ＋Ａｌ）×１００  （１）
ここで、式（１）中の各元素記号には、表層中における対応する元素の平均濃度（質量％）が代入される。
【００６７】
好ましくはさらに、めっき表面に対する、表面研削により形成した平坦領域の割合（平坦割合という）は５５％以上である。以下、平均Ａｌ濃度ＣAl及び平坦割合の測定方法について説明する。
【００６８】
［平均Ａｌ濃度ＣAl］
平均Ａｌ濃度ＣAlは次の方法で測定される。ホットスタンプ用鋼板から、めっき層を含むサンプルを採取する。めっき層を含むサンプルを水洗して乾燥する。乾燥後、高周波グロー放電発光表面分析装置（ＧＤＳ）を使用して成分分析を実施する。
【００６９】
成分分析は次の方法で実施される。ホットスタンプ用鋼板の表面のうち、任意の１０点の測定位置を決定する。各測定点の表面から０．１μｍ深さまでの領域（表層）において、Ａｌ、Ｏ、Ｚｎ、Ｆｅ、Ｍｎ、Ｓｉの各元素の平均濃度（単位はいずれも質量％）を求める。具体的には、各測定点において、表面から深さ方向におよそ０．０１μｍおきに、Ａｌ濃度、Ｏ濃度、Ｚｎ濃度、Ｆｅ濃度、Ｍｎ濃度、Ｓｉ濃度（単位はいずれも質量％）を求める。全ての測定点（１０点）で求めたＡｌ濃度、Ｏ濃度、Ｚｎ濃度、Ｆｅ濃度、Ｍｎ濃度、Ｓｉ濃度の平均を求める。求めた各元素の平均濃度を式（１）に代入して、ホットスタンプ用鋼板の表層の平均Ａｌ濃度ＣAlを求める。
【００７０】
［平坦割合］
平坦割合は、次の方法で求める。ホットスタンプ用鋼板の表面のうち、任意の１０視野（各視野の面積は１００μｍ×１００μｍ＝１００００μｍ2）を決定する。各視野のＳＥＭ像（倍率３００倍）を作成する。各視野での平坦割合Ｒｎを次の式で求める。
Ｒｎ＝平坦領域の面積（μｍ2）／１００００（μｍ2）×１００
得られた１０個のＲｎの平均を平坦割合（％）と定義する。
【００７１】
上述のとおり定義された平均Ａｌ濃度ＣAlが１．００％以下であり、ホットスタンプ用鋼板の表層のＡｌ酸化膜は十分に剥離及び破壊されている。そのため、ホットスタンプ鋼材のりん酸塩処理性及び塗装密着性が高まる。平坦割合が５５％以上であればさらに、高いりん酸塩処理性及び高い塗装密着性が安定して得られる。
【００７２】
［ホットスタンプ工程］
表面研削して製造されたホットスタンプ用鋼板に対して、ホットスタンプを実施する。ホットスタンプには、緩加熱によるホットスタンプと、急速加熱によるホットスタンプとがある。
【００７３】
緩加熱によるホットスタンプでは、加熱炉の輻射加熱を利用する。初めに、ホットスタンプ用鋼板を加熱炉（ガス炉、電気炉等）に装入する。加熱炉内で、ホットスタンプ用鋼板をＡc3点〜９５０℃に加熱し、この温度で保持（均熱）する。加熱によりめっき層中のＺｎが液化する。しかしながらホットスタンプ用鋼板を上記温度で均熱することにより、めっき層中の溶融ＺｎがＦｅと結合して固相（Ｆｅ−Ｚｎ固溶体相）となる。めっき層中の溶融ＺｎをＦｅと結合して固相化した後、加熱炉から鋼板を抽出する。均熱によりめっき層中の溶融ＺｎをＦｅと結合してＦｅ−Ｚｎ固溶体相及びＺｎＦｅ合金相として固相化した後、加熱炉から鋼板を抽出してもよい。
【００７４】
抽出された鋼板を、金型を用いてプレスする。鋼板をプレスするとき、金型により鋼板を焼入れする。金型内には冷却媒体（たとえば水）が循環しており、金型が鋼板を抜熱して焼入れする。以上の工程により、通常加熱によりホットスタンプ鋼材を製造する。
【００７５】
急速加熱によるホットスタンプでは、次の工程を実施する。初めに、ホットスタンプ用鋼板をＡc3点〜９５０℃まで急速加熱する。急速加熱はたとえば、通電加熱又は誘導加熱により実施される。平均加熱速度は２０℃／秒以上である。急速加熱の場合、鋼板をＡc3点〜９５０℃に加熱した後、めっき層中の溶融ＺｎがＦｅと結合して固相（Ｆｅ−Ｚｎ固溶体相又はＺｎＦｅ合金相）になるまで、プレス成形等、鋼材に応力を付与することなく冷却する。具体的には、少なくとも鋼板の温度が７８２℃以下になるまで冷却する。冷却後、金型を用いて鋼板をプレスしながら焼入れする。
【００７６】
通常加熱及び急速加熱のいずれの工程においても、成形されたホットスタンプ鋼材の組織は、体積率で９０％以上のマルテンサイトを含有する。そのため、ホットスタンプ鋼材は高い強度を有する。
【００７７】
製造されたホットスタンプ鋼材は、優れたりん酸塩処理性及び塗装密着性を有する。特に、本実施形態の製造方法は、急速加熱によるホットスタンプを実施したときに効果を発揮する。従来のホットスタンプ鋼材の製造方法において、通常加熱によるホットスタンプを実施する場合、加熱炉で鋼板が均熱される。この場合、ホットスタンプ用鋼板のめっき層の表層にＡｌ酸化膜が形成されても、長時間の均熱によりＡｌ酸化膜がある程度割れて分断される。一方、急速加熱によるホットスタンプを実施する場合、均熱時間が極めて短い。そのため、最表面に形成されたＡｌ酸化膜は破壊されにくい。そのため、急速加熱によるホットスタンプでは、通常加熱によるホットスタンプと比較して、ホットスタンプ鋼材のりん酸塩処理性及び塗装密着性が低い。
【００７８】
本実施形態の製造方法を採用した場合、急速加熱によるホットスタンプを実施した場合であっても、ホットスタンプ鋼材は優れたりん酸塩処理性及び塗装密着性を有する。急速加熱を実施する前に、表面研削を実施することにより、鋼板の表層のＡｌ酸化膜を剥離及び破壊するためである。
【００７９】
なお、本実施形態の製造方法を緩加熱によるホットスタンプを実施した場合も、従来の緩加熱によるホットスタンプを採用した製造方法と比較して、ホットスタンプ鋼材は優れたりん酸塩処理性及び塗装密着性を示す。
【００８０】
［合金化溶融亜鉛めっき鋼板を用いたホットスタンプの製造方法］
上述の製造方法では、溶融亜鉛めっき鋼板（ＧＩ：Ｇａｌｖａｎｉｚｅｄ  Ｉｒｏｎ）を用いてホットスタンプ鋼材を製造した。しかしながら、本実施形態のホットスタンプ鋼材の製造方法では、合金化溶融亜鉛めっき鋼板（ＧＡ：Ｇａｌｖａｎｎｅａｌｅｄ  Ｉｒｏｎ）を用いてホットスタンプ鋼材を製造してもよい。具体的には、溶融亜鉛めっき処理工程内において、合金化処理工程を実施する。
【００８１】
［合金化処理工程］
合金化処理工程では、溶融亜鉛めっき処理によりめっき層（溶融亜鉛めっき層）が形成された鋼板（溶融亜鉛めっき鋼板）を、４７０〜６００℃で加熱する。加熱後、３０秒以内で均熱し、その後、冷却する。上記加熱温度まで加熱した直後に冷却してもよい。均熱時間は上述の時間に限定されない。めっき層中の所望のＦｅ濃度に応じて、加熱温度及び均熱時間は適宜設定される。
【００８２】
合金化処理における加熱温度の好ましい下限は５４０℃である。この場合、合金化処理工程において、めっき層中のＦｅ濃度が増加して、表層に形成されるＡｌ酸化膜の量が増加する。そのため、次工程の表面研削工程において、より多くのＡｌ酸化膜が剥離又は破壊される。要するに、ホットスタンプ工程前に、あらかじめ多くのＡｌ酸化膜を形成しておき、表面研削により多くのＡｌ酸化膜を剥離及び破壊する。そのため、ホットスタンプ後の鋼材のりん酸塩処理性及び塗装密着性が高まる。
【００８３】
以上の合金化処理により、めっき層として合金化溶融亜鉛めっき層を有するホットスタンプ用鋼板（ＧＡ）が製造される。以降の工程は、上述のとおりである。本実施形態の製造方法では、ホットスタンプ用鋼板のめっき層が合金化溶融亜鉛めっき層（ＧＡ）であっても、めっき層が溶融亜鉛めっき層（ＧＩ）の場合と同様の効果が得られる。
【００８４】
上述の溶融亜鉛めっき鋼板の場合と同様に、製造されたホットスタンプ用鋼板に対して表面研削を実施する。表面研削により、合金化溶融亜鉛めっき鋼板の場合においても、表層おける平均Ａｌ濃度ＣAlが１．００％以下になり、好ましくは、平坦割合が５５％以上になる。
【００８５】
［防錆油膜形成工程］
上述の製造方法はさらに、冷間圧延工程後であってホットスタンプ工程の前に、防錆油膜形成工程を含んでもよい。
【００８６】
防錆油膜形成工程では、冷間圧延工程を実施後のホットスタンプ用鋼板の表面に、防錆油を塗布して防錆油膜を形成する。ホットスタンプ用鋼板が製造されてから、ホットスタンプ工程が実施されるまでの期間が長い場合があり得る。その場合、ホットスタンプ用鋼板の表面が酸化する場合があり得る。本工程により防錆油膜が形成された鋼板の表面は酸化しにくく、スケールの発生がより抑制される。
【００８７】
［ブランキング加工工程］
上述の製造方法はさらに、防錆油膜形成工程の後であって、ホットスタンプ工程の前に、ブランキング加工工程を実施してもよい。
【００８８】
ブランキング加工では、ホットスタンプ用鋼板に対して剪断加工及び／又は打ち抜き加工等を実施して、特定の形状に成形する。ブランキング加工後の鋼板の剪断面は酸化しやすい。鋼板表面に防錆油膜が形成されていれば、剪断面にも防錆油がある程度広がる。そのため、ブランキング加工後の鋼板の酸化が抑制される。
【実施例】
【００８９】
表１に示す化学組成を有する鋼Ａ〜Ｆの鋼板を準備した。
【００９０】
【表１】
2015094006.tif 000003
【００９１】
表１を参照して、いずれの鋼の化学組成も、本実施形態の鋼板の化学組成を満たした。
【００９２】
上記化学組成の各鋼の溶鋼を製造した。溶鋼を用いて連続鋳造法によりスラブを製造した。スラブを熱間圧延し、熱延鋼板を製造した。熱延鋼板を酸洗した後、冷間圧延を実施して、冷延鋼板を製造した。冷延鋼板をホットスタンプ鋼材の製造に利用する鋼板とした。表１に示すとおり、各鋼種の鋼板の板厚はいずれも１．６ｍｍであった。
【００９３】
鋼Ａ〜Ｆの鋼板を利用して、表２中の試験番号１〜１９の製造条件でホットスタンプ鋼材を製造した。
【００９４】
【表２】
2015094006.tif 000004
【００９５】
具体的には、試験番号１〜１９の鋼板に対して、溶融亜鉛めっき処理を実施した。各試験番号で用いためっき浴のＡｌ濃度はいずれも０．１２％であり、０．１０〜０．２５％の範囲内であった。また、いずれの試験番号においても、めっき付着量が２０〜１００ｇ／ｍ2の範囲内となるように、鋼板の引き上げ速度及びワイピングのガス流量を調整した。
【００９６】
さらに、試験番号１〜３、５〜６、８〜１０、１２〜１９の鋼板に対しては、合金化処理を実施した。合金化処理での最高温度はいずれも約５３０℃であり、約３０秒加熱した後、室温まで冷却した。以上の工程により、試験番号１〜３、５〜６、８〜１０、１２〜１９では、合金化溶融亜鉛めっき鋼板（ＧＡ）を製造し、試験番号４、７及び１１では、溶融亜鉛めっき鋼板（ＧＩ）を製造した。表２中の「鋼板種類」欄の「ＧＡ」は合金化溶融亜鉛めっき鋼板を意味し、「ＧＩ」は溶融亜鉛めっき鋼板を意味する。溶融亜鉛めっき処理を実施した後、後述の方法により、めっき付着量を測定した。
【００９７】
製造された各試験番号の鋼板に対して、表２に示す研削量で表面研削を実施した。表面研削には、回転ブラシ（ワイヤブラシロール）を装備した研削装置を用いた。ワイヤブラシロールの回転数を変化させ、表２に示す研削量を得た。
【００９８】
冷間圧延後、各試験番号の鋼板に対して、急速加熱によるホットスタンプを実施した。具体的には、試験番号１〜１９の鋼板に対して通電加熱を実施して、鋼種Ａ〜ＦのＡc3点以上の温度である８７０℃に加熱した。加熱速度は８５℃／秒であった。
【００９９】
通電加熱後、鋼板温度が６５０℃になるまで冷却した。冷却後、水冷ジャケットを備えた平板金型を利用して、鋼板を挟み込んでホットスタンプ鋼材（鋼板）を製造した。ホットスタンプ時冷却速度が遅い部分でも、マルテンサイト変態開始点である３６０℃程度まで、５０℃／秒以上の冷却速度となるように焼入れした。
【０１００】
［評価試験］
上記製造工程により製造されたホットスタンプ用鋼板及びホットスタンプ鋼材に対して、次の評価試験を実施した。
【０１０１】
［めっき付着量測定試験］
製造された溶融亜鉛めっき鋼板（ＧＩ）及び合金化された溶融亜鉛めっき鋼板（ＧＡ）からめっき層を含むサンプルを採取した。ＪＩＳ  Ｈ０４０１に準拠してサンプルのめっき層を塩酸で溶解した。溶解前のサンプル重量と、溶解後のサンプル重量と、めっき層が形成されていた面積とに基づいて、めっき付着量（ｇ／ｍ2）を求めた。測定の結果、いずれの試験番号のめっき付着量も２０〜１００ｇ／ｍ2の範囲内であった。
【０１０２】
［平均Ａｌ濃度ＣAl測定試験］
ホットスタンプ用鋼板のめっき層の表層の平均Ａｌ濃度ＣAlを、次の方法で測定した。各試験番号のホットスタンプ用鋼板から、めっき層を含むサンプルを採取した。めっき層を含むサンプルを水洗して乾燥した。マーカス型高周波グロー放電発光表面分析装置（ＧＤＳ：商品名ＧＤ−Ｐｒｏｆｉｌｅｒ２）を使用して、上述の方法により、めっき層の表層中のＡｌ、Ｏ、Ｚｎ、Ｆｅ、Ｍｎ、Ｓｉの各元素の平均濃度（単位はいずれも質量％）を求めた。放電面積は４ｍｍφであり、ＲＦ出力は３５Ｗであった。アルゴン圧は６００Ｐａであった。得られた各元素の平均濃度（％）を用いて、式（１）により、各試験番号の平均Ａｌ濃度ＣAl（％）を求めた。
【０１０３】
［りん酸塩処理性評価試験］
各試験番号の板状のホットスタンプ鋼材に対して、日本パーカライジング株式会社製の表面調整処理剤プレパレンＸ（商品名）を用いて表面調整を室温で２０秒実施した。さらに、日本パーカライジング株式会社製のりん酸亜鉛処理液パルボンド３０２０（商品名）を用いてりん酸塩処理を実施した。処理液の温度は４３℃とし、板状のホットスタンプ鋼材を処理液に１２０秒間浸漬した。
【０１０４】
りん酸塩処理後、ホットスタンプ鋼材の任意の５視野（１２５μｍ×９０μｍ）を１０００倍の走査型電子顕微鏡（ＳＥＭ）で観察して、反射電子像（ＢＳＥ）を得た。反射電子像では、観察領域をグレースケールで画像表示した。反射電子像内において、りん酸塩皮膜が形成された部分と、りん酸塩皮膜が形成されていない部分とで、コントラストが異なる。そこで、りん酸塩皮膜が形成されていない部分の明度（複数階調）の数値範囲Ｘ１を、ＳＥＭ及びＥＤＳ（エネルギ分散型Ｘ線マイクロアナライザ）によりあらかじめ決定した。
【０１０５】
各視野の反射電子像において、画像処理により、数値範囲Ｘ１内のコントラストを示す領域の面積Ａ１を求めた。そして、次の式（２）に基づいて、各視野の透け面積率ＴＲ（％）を求めた。
ＴＲ＝Ａ１／Ａ０×１００  （２）
ここで、Ａ０は視野の全面積（１２５μｍ×９０μｍ＝１１２５０μｍ2）である。５視野の透け面積率ＴＲ（％）の平均を、その試験番号のホットスタンプ鋼材の透け面積率（％）と定義した。
【０１０６】
表２中の「りん酸塩処理性」欄の「×：ＮＡ」（Ｎｏｔ  Ａｃｃｅｐｔｅｄ）は、透け面積率が１５％以上であったことを意味する。「○：Ｇ」（Ｇｏｏｄ）は、透け面積率が５％以上１５％未満であったことを意味する。「◎：Ｅ」（Ｅｘｃｅｌｌｅｎｔ）は、透け面積率が５％未満であったことを意味する。透け評価において、「○：Ｇ」又は「◎：Ｅ」である場合、りん酸塩処理性に優れると判断した。
【０１０７】
［塗装密着性評価試験］
上述のりん酸塩処理を実施した後、各試験番号の板状のホットスタンプ鋼材に対して、日本ペイント株式会社製のカチオン型電着塗料を電圧１６０Ｖのスロープ通電で電着塗装し、さらに、焼き付け温度１７０℃で２０分間焼き付け塗装した。電着塗装後の塗料の膜厚の平均は、いずれの試験番号も１０μｍであった。
【０１０８】
電着塗装後、ホットスタンプ鋼材を、５０℃の温度を有する５％ＮａＣｌ水溶液に５００時間浸漬した。浸漬後、試験面６０ｍｍ×１２０ｍｍの領域（面積Ａ１０＝６０ｍｍ×１２０ｍｍ＝７２００ｍｍ2）全面に、ポリエステル製テープを貼り付けた。その後、テープを引きはがした。テープの引きはがしにより剥離した塗膜の面積Ａ２（ｍｍ2）を求め、式（３）に基づいて塗膜剥離率（％）を求めた。
塗膜剥離率＝Ａ２／Ａ１０×１００  （３）
【０１０９】
表２中の「塗装密着性」欄の「×：ＮＡ」は、塗膜剥離率が１０．０％以上であったことを意味する。「○：Ｇ」は塗膜剥離率が１０．０％未満５．０％以上であったことを意味する。「◎：Ｅ」は塗膜剥離率が５．０％未満であったことを意味する。「塗装密着性」欄において、「○：Ｇ」又は「◎：Ｅ」である場合、塗装密着性に優れると判断した。
【０１１０】
［試験結果］
表２に試験結果を示す。試験番号２〜８、１０、１１、１３、１５及び１７〜１９では、鋼板の化学組成が適切であり、表面研削が実施された。そのため、製造されたホットスタンプ用鋼板の表層の平均Ａｌ濃度ＣAlは１．００以下であった。そのため、ホットスタンプ鋼材において、優れたりん酸塩処理性及び塗装密着性が得られた。
【０１１１】
特に、試験番号３〜８、１０、１３、１５、１８及び１９では、研削量が０．５ｇ／ｍ2以上であり、めっき表面の平坦割合が５５％以上であった。そのため、これらの番号では、優れたりん酸塩処理性及び塗装密着性が安定して得られた。
【０１１２】
一方、試験番号１、９、１２、１４及び１６では、表面研削を実施しなかった。そのため、表層の平均Ａｌ濃度ＣAlは１．００を超えた。そのため、化成処理性及び塗装密着性が低かった。
【０１１３】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【産業上の利用可能性】
【０１１４】
本実施形態によるホットスタンプ鋼材の製造方法は、ホットスタンプにより製造される鋼材の製造方法として広く適用可能である。急速加熱によるホットスタンプを実施する場合において、特に適する。
【符号の説明】
【０１１５】
１０  領域
２０  化成皮膜
４０  凹凸領域
５０  平坦領域
【図１】
2015094006.tif 000005
【図２】
2015094006.tif 000006
【図３】
2015094006.tif 000007
【図４】
2015094006.tif 000008